(57)【要約】【課題】特殊な装置が必要ない、可視光硬化型のジェルネイルを提供する。【解決手段】光硬化性樹脂としてウレタン（メタ）アクリレートと（メタ）アクリル酸エステル、光硬化性希釈剤、可塑剤、光重合開始剤を含むジェルネイル。【選択図】なし【特許請求の範囲】
【請求項１】
光硬化性樹脂としてウレタン（メタ）アクリレートと（メタ）アクリル酸エステル、光硬化性希釈剤、可塑剤、光重合開始剤を含むジェルネイル。
【請求項２】
（メタ）アクリル酸エステルが、ポリエチレングリコール変性ビスフェノールＡジ(メタ)アクリレート、ポリプロピレングリコール変性ビスフェノールＡジ(メタ)アクリレートを含む請求項１に記載のジェルネイル。
【請求項３】
光重合開始剤としてアシルフォスフォンオキサイド系の開始剤を含む、請求項１又は２に記載のジェルネイル。
【発明の詳細な説明】
【技術分野】
【０００１】
本発明は、ジェルネイルに関する。
【背景技術】
【０００２】
従来のネイルマニキュアは、ラッカー系あるいは水溶性のいずれにおいても、爪に塗布すると、揮発成分が除去されることにより、中に含まれる色素を含んだ樹脂皮膜成分が爪の表面に残ってマニキュアが完成されるものあり、アクリル系樹脂を使用することにより、使用後に除光液を使用せずに容易に剥離できるようにしたもの（例えば、特許文献１参照）や、主成分を水性材料とし、有機溶剤の吸引による健康障害を防止したものもある（例えば、特許文献２参照）。
【０００３】
最近は義爪としてジェルネイルが流行となっているが、当初は溶剤で溶けないハードジェルのみしかなく、このタイプのジェルは、蛍光管からなる３７０ｎｍあたりの波長をピークとするＵＶ（紫外線）ランプを使用して２〜３分で硬化させていた。
近年、溶剤で溶かすことのできるソークオフジェル（ソフトジェル）がその手軽さからよく使われるようになってきた。しかしこのソークオフジェルを硬化させるには４０５ｎｍの光を照射する必要があるが、専用のランプが開発されるまでハードジェルに使われるＵＶランプで硬化させていた。
【先行技術文献】
【特許文献】
【０００４】
【特許文献１】特開平７−２５２１１５号公報
【特許文献２】特開平５−１５５７３７号公報
【発明の概要】
【発明が解決しようとする課題】
【０００５】
紫外線硬化型のジェルネイルは、特殊な装置が必要であり、また、指やけの問題もあるため、可視光硬化型とし、家庭においても簡便に使用できるようものが求められていた。
本発明の目的は、特殊な装置が必要ない、可視光硬化型のジェルネイルを提供することである。
【課題を解決するための手段】
【０００６】
本発明は、光硬化性樹脂としてウレタン（メタ）アクリレートと（メタ）アクリル酸エステル、可塑剤、光重合開始剤を含有し、前記ウレタン（メタ）アクリレートが、イソシアネート化合物と、水酸基を有する（メタ）アクリレートとの反応により得られる。また、本発明は、可塑剤が、フタル酸ジブチル、クエン酸アセチルトリブチル、ショ糖酢酸イソ酪酸エステルの何れかを含む、前記のジェルネイルに関する。
また、本発明は、（メタ）アクリル酸エステルが、ポリエチレングリコール変性ビスフェノールＡジ（メタ）アクリレート、ポリプロピレングリコール変性ビスフェノールＡジ（メタ）アクリレートの何れかを含む、前記のジェルネイルに関する。
【発明の効果】
【０００７】
本発明により、特殊な装置が必要ない、可視光硬化型のジェルネイルを提供することが可能となった。
【発明を実施するための形態】
【０００８】
以下、本発明の実施形態について詳細に説明する。
本発明のジェルネイルは、光硬化性樹脂としてウレタン（メタ）アクリレートと（メタ）アクリル酸エステル、光反応性希釈剤、可塑剤、光重合開始剤を含有し、前記ウレタン（メタ）アクリレートが、イソシアネート化合物と、水酸基を有する（メタ）アクリレートとの反応により得られるものである。
【０００９】
イソシアネート化合物としては、特に制限はなく、公知の化合物を制限なく用いることができる。例えば、トリレンジイソシアネート、水添ポリレンジイソシアネート、ジフェニルメタンジイソシアネート、水添ジフェニルメタンジイソシアネート、ジシクロヘキシルメタンジイソシアネート、ヘキサメチレンジイソシアネート、イソホロンジイソシアネート、キシリレンジイソシアネート、パラフェニレンジイソシアネートなどの公知のものが挙げられる。これらのうち、トリレンジイソシアネート、イソホロンジイソシアネートなどが挙げられる。
水酸基を少なくとも１つ有する（メタ）アクリレートとしては、特に制限はなく、公知の化合物を制限なく用いることができる。例えば、２−ヒドロキシエチル（メタ）アクリレート、２−ヒドロキシプロピル（メタ）アクリレート、ブタンジオールモノ（メタ）アクリレート、２−ヒドロキシエチル（メタ）アクリレートのカプロラクトン変性物、グリシドールジ（メタ）アクリレート、ペンタエリスリトールトリ（メタ）アクリレートなどが挙げられる。これらのうち、２−ヒドロキシエチル（メタ）アクリレートを含むことが好ましい。これらの（メタ）アクリレートは、１種を単独で、あるいは２種以上を組み合わせて用いてもよい。
なお、ウレタン（メタ）アクリレートの含有量は、ジェルネイル中３０〜７０質量％が好ましい。３０質量％未満では、形成される皮膜が弱く実用性に乏しく、また、７０質量％を超えると、マニキュア液の粘度が高く、塗りむらができるので好ましくない。
【００１０】
（メタ）アクリル酸エステルは、ポリエチレングリコール変性ビスフェノールＡジ（メタ）アクリレート、ポリプロピレングリコール変性ビスフェノールＡジ（メタ）アクリレートが好ましい。エチレングリコールとプロピレングリコールはそれぞれ、２〜３０モルまで変性したものが好ましく、これらを単独、あるいは組み合わせて使用することができる。（メタ）アクリル酸エステルの含有量は、５〜３０質量％程である。
【００１１】
光重合開始剤は、可視光吸収がある２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイドなどのアシルフォスフォンオキサイド系の開始剤を使用することが好ましいが、従来公知の光重合開始剤を適宜併用することができる。一例を挙げると、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマーなどのアセトフェノン類；ベンゾイン、ベンゾインメチルエーテル、ベンゾインエチルエーテル、ベンゾインイソプロピルエーテル、ベンゾインイソブチルエーテルなどのベンゾイン類；ベンゾフェノン、ｏ−ベンゾイル安息香酸メチル、４−フェニルベンゾフェノン、４−ベンゾイル−４’−メチル−ジフェニルサルファイド、３，３’，４，４’−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリドなどのベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリドなどのチオキサントン類；アシルフォスフォンオキサイド類などが挙げられる。これらの光重合開始剤は１種を単独で、あるいは２種以上を組み合わせて使用することができる。
特に、２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイドなどのアシルフォスフォンオキサイド系の開始剤を使用する場合に、可視光硬化性の点から、良好な効果が得られる。光重合開始剤の含有量は、０．１〜１０質量％程である。
【００１２】
また、可塑剤としては、特に限定されないが、フタル酸ジブチル、クエン酸アセチルトリブチル、ショ糖酢酸イソ酪酸エステル等が挙げられる。可塑剤の含有量は、通常、ジェルネイル中１〜１０質量％である。
【００１３】
用いられる光硬化性希釈剤としては、ジエチレングリコールジ（メタ）アクリレート、１，６−ヘキサンジオールジ（メタ）アクリレート、ネオペンチルグリコールジ（メタ）アクリレート、トリプロピレングリコールジ（メタ）アクリレート、トリメチロールプロパントリ（メタ）アクリレート、ペンタエリスリトールトリ（メタ）アクリレート、トリエチレングリコールジ(メタ)アクリレート、ペンタエリスリトールテトラ（メタ）アクリレート、ジペンタエリスリトールヘキサ（メタ）アクリレート等、公知慣用のものが挙げられる。
光硬化性希釈剤は樹脂液を透明に仕上げる上で、希釈剤として使用するのが好ましく、一般的に、有機溶媒中３０〜６０質量％程度である。
【００１４】
本発明のジェルネイルは、適宜、着色剤の添加により着色されてもよい。無色透明に調製される場合は、離型性ある加水分解コラーゲンヘキサデシルを添加するか又は添加したものをベースコートとして用いることが好ましい。なお、着色剤としては、染料及び顔料いずれが使用されてもよく、魚鱗箔、雲母チタン、オキシ塩化ビスマス、ベンジルジメチルステアリルアンモニウムヘクトライト等のパール剤が挙げられる。なお、着色剤として、顔料カラーチップを使用する場合に、ニトロセルロースを併用してもよい。
さらにパール顔料、顔料ペースト等の顔料；有機染料等の染料；ベントナイト、モンモリロナイト等の分散助剤（沈降防止剤）；ビタミンＥ等の薬剤；紫外線吸収剤；殺菌剤；防腐剤；香料；例えばグリコール系の被膜形成剤；例えばシリコン系の被膜形成剤；又は合成増粘剤や例えばキサンダンガム等の天然系増粘剤等を含んでもよい。
【００１５】
本発明のジェルネイルは、爪に対して塗布した後、光を照射して硬化させる。硬化に必要な光としては、可視光線で十分であるが、紫外線を照射してもよい。光硬化成分としてのアクリル基を強制的に反応させ、この光硬化性樹脂を硬化させればよい。それにより、色素を含有した樹脂を完全硬化させることができ、わずか１〜５分の光照射で指先を使うことができる。
【実施例】
【００１６】
本実施形態のジェルネイルは、下記のような組成（質量％）である。
・光硬化性樹脂；ウレタンアクリレート・・・５５％
・（メタ）アクリル酸エステル；ポリエチレングリコール４モル変性ビスフェノールＡジメタクリレート・・・７％
・光硬化性樹脂；トリエチレングリコールジメタクリレート ・・・３０％
・光重合開始剤；２，４，６−トリメチルベンゾイル−ジフェニルフォスフィンオキサイド・・・３％
・可塑剤；フタル酸ジブチル・・・３％
・着色剤；パール剤・・・２％
【００１７】
本実施形態のジェルネイルは、約１０００ｍＰａ・ｓの粘度を有するもので、筆で爪に均一に塗布し易く、可視光線により１分間で弾力性ある皮膜を形成した。該皮膜は、炊事、洗濯などにおいても脱離することなく、安定して爪の上に存在した。
なお、粘度測定は、Ｂ型回転粘度計を使用し、測定子はＮｏ．２ローター、回転数１０ｒｐｍ、測定温度２５℃の条件で行った。